이하 의 시료 A 1 ∼ A 6 의 각각 의 재료 를 롤 혼합 하 여 , 수지 조성물 을 형성 했 다 . 수지 조성물 을 형성 한 후 , 프레스 성형 에 의해 120 ℃ 에서 10 분 , 수지 조성물 을 프레스 함 으로써 , 0 . 2 mm 의 두께 를 갖 는 수지 조성물 의 시트 를 제작 했 다 . 한편 , 실험 1 에서 는 , 가교제 를 첨가 하 지 않 고 , 프레스 시 의 가열 온도 를 180 ℃ 미만 으로 했 기 때문 에 , 베이스 수지 를 비 가교 로 했 다 . 상세 조건 은 이하 와 같 다 .